(57)【要約】      （修正有）【課題】アミノ基がケイ素原子に結合した種々の化合物が副生することがなく、目的のアミノ変性シリコーンオイルを高い収率で容易に得ることのできる合成用原料を提供。【解決手段】式（１）で表されるアルコキシシラン化合物。2012031149.tif 000023（式中、Ｒ１は炭素数１〜６のアルキル基、Ｒ２は炭素数１〜２０の炭化水素基であり、Ｒ３は炭素数１〜１２の２価の炭化水素基、または、活性水素を有しないＳｉ、Ｏ、ＮまたはＳ原子を含む２価の有機基であり、Ｒ４、Ｒ５はそれぞれ独立に炭素数１〜２０の炭化水素基であり、Ｒ６は炭素数１〜１２の２価の炭化水素基である。２つ存在するＲ４は、互いに同じでも異なっていてもよい。２つ存在するＲ５は、互いに同じでも異なっていてもよい。ｎは１〜３の整数である。）【選択図】なし【特許請求の範囲】
【請求項１】
下記一般式（１）で表されるアルコキシシラン化合物。
【化１】
2012031149.tif 000020
（式中、Ｒ１は炭素数１〜６のアルキル基、Ｒ２は炭素数１〜２０の炭化水素基であり、Ｒ３は炭素数１〜１２の２価の炭化水素基、または、活性水素を有しないＳｉ、Ｏ、ＮまたはＳ原子を含む２価の有機基であり、Ｒ４、Ｒ５はそれぞれ独立に炭素数１〜２０の炭化水素基であり、Ｒ６は炭素数１〜１２の２価の炭化水素基である。２つ存在するＲ４は、互いに同じでも異なっていてもよい。２つ存在するＲ５は、互いに同じでも異なっていてもよい。ｎは１〜３の整数である。）
【請求項２】
上記一般式（１）中のｎが３である、請求項１に記載のアルコキシシラン化合物。
【請求項３】
上記一般式（１）中のＲ３が炭素数１〜１２の２価の炭化水素基である、請求項１または２に記載のアルコキシシラン化合物。
【請求項４】
上記一般式（１）中のＲ１、Ｒ２がそれぞれ独立にメチル基またはエチル基である、請求項１〜３のいずれか１項に記載のアルコキシシラン化合物。
【請求項５】
下記式（２）または（３）で表される化合物である、請求項１に記載のアルコキシシラン化合物。
【化２】
2012031149.tif 000021
【化３】
2012031149.tif 000022
【請求項６】
ビス（モノハロゲン化ジアルキルシリル）アルカンを原料の一つとして用いて、下記の（Ａ）または（Ｂ）の反応を生じさせ、アルコキシシラン化合物を生成させることを特徴とするアルコキシシラン化合物の製造方法。
（Ａ）上記ビス（モノハロゲン化ジアルキルシリル）アルカンと、アミノ基及びアルコキシシリル基を有するシラン化合物を混合して、上記ビス（モノハロゲン化ジアルキルシリル）アルカンのＳｉ原子と上記シラン化合物のアミノ基のＮ原子が結合してなるアルコキシシラン化合物を生成させる反応
（Ｂ）上記ビス（モノハロゲン化ジアルキルシリル）アルカンと、アミノ基及びビニル基を有するアミノ基含有化合物を混合して、上記ビス（モノハロゲン化ジアルキルシリル）アルカンのＳｉ原子と上記アミノ基含有化合物のアミノ基のＮ原子が結合してなるビニル基含有化合物を生成させた後、該ビニル基含有化合物と、Ｓｉ原子に水素原子及びアルコキシ基が結合しているシラン化合物を混合して、上記ビニル基含有化合物のビニル基の末端炭素原子と上記シラン化合物のＳｉ原子が結合してなるアルコキシシラン化合物を生成させる反応
【発明の詳細な説明】
【技術分野】
【０００１】
本発明は、アミノ変性シリコーンオイルの製造原料や、シランカップリング剤や、表面処理剤や、各種シランカップリング剤の製造原料等として有用な新規なアルコキシシラン化合物に関する。
【背景技術】
【０００２】
アミノ変性シリコーンオイルは、アミノ基の吸着能力を生かして、繊維処理剤、つや出し剤、塗料添加剤、樹脂改質用オイル等の用途で広く使用されている。このアミノ変性シリコーンオイルは、一般的には、アミノ基を有するアルコキシシランを加水分解し、得られたオリゴマーとオクタメチルテトラシロキサンなどの環状シロキサンとを塩基性触媒を用いて反応させることによって得られる。
【０００３】
しかしながら、上記合成法では、原料であるアミノ基を有するアルコキシシラン化合物が、反応性の高い遊離可能なアミノ基を有するため、オリゴマー化時及び環状シロキサンとの反応時に、アミノ基がケイ素原子に結合した種々の化合物が副生してしまい、目的とするポリシロキサン骨格にアミノ基が結合した構造のポリマーを高い収率で得ることが難しいという問題があった。従って、目的とする構造のアミノ変性シリコーンオイルを高い収率で容易に得るための新規な合成用原料の開発が望まれていた。
【０００４】
上記のようなアミノ基がケイ素原子に結合した種々の化合物の副生を抑制する方法としては、アミノ基の２つの水素原子をトリメチルシリル基で置換した基（ジ（トリメチルシリル）アミノ基）を有するアルコキシシラン化合物を使用する方法が報告されている（特許文献１）。
【先行技術文献】
【特許文献】
【０００５】
【特許文献１】特開平１０−１７５７９号公報
【発明の概要】
【発明が解決しようとする課題】
【０００６】
上記文献に記載されているアルコキシシラン化合物は、中性に近いアルカリ性の条件下では、ジ（トリメチルシリル）アミノ基が加水分解して、副反応が進行してしまうという問題があった。
本発明は、上述の問題に鑑みてなされたものであり、中性に近いアルカリ性の条件下で加水分解を行った場合であっても、アミノ基がケイ素原子に結合した種々の化合物が副生することがなく、目的とする構造を有するアミノ変性シリコーンオイルを高い収率で容易に得ることのできる新規な合成用原料を提供することを目的とする。
【課題を解決するための手段】
【０００７】
本発明者は、上記課題を解決するために鋭意検討を重ねた結果、アミノ基の２つの水素原子を特定のシリル基で置換したアルコキシシラン化合物が、目的とするアミノ変性シリコーンオイルを高い収率で容易に得るための合成用原料として好適であることを見出し、本発明を完成した。
【０００８】
すなわち、本発明は、以下の［１］〜［６］を提供するものである。
［１］  下記一般式（１）で表されるアルコキシシラン化合物。
【化１】
2012031149.tif 000002
（式中、Ｒ１は炭素数１〜６のアルキル基、Ｒ２は炭素数１〜２０の炭化水素基であり、Ｒ３は炭素数１〜１２の２価の炭化水素基、または、活性水素を有しないＳｉ、Ｏ、ＮまたはＳ原子を含む２価の有機基であり、Ｒ４、Ｒ５はそれぞれ独立に炭素数１〜２０の炭化水素基であり、Ｒ６は炭素数１〜１２の２価の炭化水素基である。２つ存在するＲ４は、互いに同じでも異なっていてもよい。２つ存在するＲ５は、互いに同じでも異なっていてもよい。ｎは１〜３の整数である。）
［２］  上記一般式（１）中のｎが３である、前記［１］に記載のアルコキシシラン化合物。
［３］  上記一般式（１）中のＲ３が炭素数１〜１２の２価の炭化水素基である、前記［１］または［２］に記載のアルコキシシラン化合物。
［４］  上記一般式（１）中のＲ１、Ｒ２がそれぞれ独立にメチル基またはエチル基である、前記［１］〜［３］のいずれかに記載のアルコキシシラン化合物。
【０００９】
［５］  下記式（２）または（３）で表される化合物である、前記［１］に記載のアルコキシシラン化合物。
【化２】
2012031149.tif 000003
【化３】
2012031149.tif 000004
［６］  ビス（モノハロゲン化ジアルキルシリル）アルカンを原料の一つとして用いて、下記の（Ａ）または（Ｂ）の反応を生じさせ、アルコキシシラン化合物を生成させることを特徴とするアルコキシシラン化合物の製造方法。
（Ａ）上記ビス（モノハロゲン化ジアルキルシリル）アルカンと、アミノ基及びアルコキシシリル基を有するシラン化合物を混合して、上記ビス（モノハロゲン化ジアルキルシリル）アルカンのＳｉ原子と上記シラン化合物のアミノ基のＮ原子が結合してなるアルコキシシラン化合物を生成させる反応
（Ｂ）上記ビス（モノハロゲン化ジアルキルシリル）アルカンと、アミノ基及びビニル基を有するアミノ基含有化合物を混合して、上記ビス（モノハロゲン化ジアルキルシリル）アルカンのＳｉ原子と上記アミノ基含有化合物のアミノ基のＮ原子が結合してなるビニル基含有化合物を生成させた後、該ビニル基含有化合物と、Ｓｉ原子に水素原子及びアルコキシ基が結合しているシラン化合物を混合して、上記ビニル基含有化合物のビニル基の末端炭素原子と上記シラン化合物のＳｉ原子が結合してなるアルコキシシラン化合物を生成させる反応
【発明の効果】
【００１０】
本発明のアルコキシシラン化合物は、アミノ基の２つの水素原子がいずれも特定のシリル基で置換されているため、中性に近いアルカリ性の条件下で加水分解を行った場合において、アミノ基としての反応性が抑えられ、アミノ基がケイ素原子に結合した種々の副生物を生じさせることがない。このため、目的とする構造のアミノ変性シリコーンオイルを高い収率で得ることができる。
すなわち、本発明のアルコキシシラン化合物中の上記特定のシリル基及び窒素原子を含む構造部分は、中性に近い領域も含むアルカリ性の条件下では極めて安定であり、かつ、中性及び酸性の条件下では容易に分解して遊離のアミノ基を生成する。よって、本発明のアルコキシシラン化合物を例えば中性に近いアルカリ性の条件下で加水分解及び縮合させ、得られたオリゴマーや環状シロキサン等を塩基性触媒を用いて反応させ、その後に中性又は酸性下で脱シリル化することにより、目的とする構造のアミノ変性シリコーンオイルを高い収率で容易に得ることができる。
本発明のアルコキシシラン化合物は、シランカップリング剤、アニオン重合ポリマーの末端変性剤、表面処理剤、各種シランカップリング剤の原料等としても有用である。
【発明を実施するための形態】
【００１１】
本発明の化合物は下記一般式（１）で表されるアルコキシシラン化合物である。
【化４】
2012031149.tif 000005
（式中、Ｒ１は炭素数１〜６のアルキル基、Ｒ２は炭素数１〜２０の炭化水素基であり、Ｒ３は炭素数１〜１２の２価の炭化水素基、または、活性水素を有しないＳｉ、Ｏ、ＮまたはＳ原子を含む２価の有機基であり、Ｒ４、Ｒ５はそれぞれ独立に炭素数１〜２０の炭化水素基であり、Ｒ６は炭素数１〜１２の２価の炭化水素基である。２つ存在するＲ４は、互いに同じでも異なっていてもよい。２つ存在するＲ５は、互いに同じでも異なっていてもよい。ｎは１〜３の整数である。）
【００１２】
上記一般式（１）中のＲ１は炭素数１〜６のアルキル基であり、例えば、メチル基、エチル基、プロピル基、ブチル基（ｎ−ブチル基、イソブチル基、ｔ−ブチル基等）、ヘキシル基（ｎ−ヘキシル基、イソヘキシル基等）を挙げることができる。中でも加水分解反応時の反応性の観点から、メチル基、エチル基、プロピル基、ブチル基が好ましく、メチル基及びエチル基が特に好ましい。Ｒ２は、炭素数１〜２０の炭化水素基であり、例えば、メチル基、エチル基、プロピル基、ブチル基（ｎ−ブチル基、イソブチル基、ｔ−ブチル基等）、ヘキシル基（ｎ−ヘキシル基、イソヘキシル基等）、ヘプチル基（ｎ−ヘプチル基等）、オクチル基（ｎ−オクチル基、イソオクチル基等）等のアルキル基、炭素数６〜２０のアリール基、炭素数７〜２０のアラルキル基を挙げることができる。中でも、加水分解反応時の反応性の観点から、メチル基、エチル基、プロピル基、ブチル基が好ましく、メチル基及びエチル基が特に好ましい。
上記式（１）中のｎは、１〜３の整数であり、反応性の観点から、２〜３が好ましく、３が特に好ましい。ＯＲ１が２つ以上存在する場合は、ＯＲ１は互いに同じでも異なっていてもよい。
Ｒ１とＲ２は、互いに同じでも異なっていてもよい。
【００１３】
上記一般式（１）中のＲ３は、炭素数１〜１２の２価の炭化水素基、または、活性水素を有しないＳｉ、Ｏ、ＮまたはＳ原子を含む２価の有機基である。
炭素数１〜１２の２価の炭化水素基としては、例えば、メチレン基や、エチレン基、プロピレン基、ブチレン基、ペンテリレン基、ヘキシレン基、オクチレン基等のアルキレン基が挙げられる。
中でも、反応性の観点から、エチレン基、プロピレン基、ブチレン基が好ましく、プロピレン基が特に好ましい。
活性水素を有しないＳｉ、Ｏ、ＮまたはＳ原子を含む２価の有機基は、直鎖状でも分岐状でもよく、複素環を含まなくても含んでいてもよく、飽和でも不飽和でもよい。該有機基の式量は、特に限定されないが、好ましくは２，０００以下、より好ましくは１，０００以下である。なお、活性水素の例としては、Ｓｉ−ＯＨ、−Ｒ−ＯＨ（ただし、Ｒはアルキレン基である。）、−ＮＨ2等における水素原子が挙げられる。
活性水素を有しないＳｉ、Ｏ、ＮまたはＳ原子を含む２価の有機基の炭素数は、好ましくは１〜２０、より好ましくは１〜１２である。
活性水素を有しないＳｉ、Ｏ、ＮまたはＳ原子を含む２価の有機基の好ましい一例は、直鎖状もしくは分岐状の、複素環を含まない飽和の炭素数１〜１２の有機基である。
【００１４】
活性水素を有しないＳｉ原子を含む２価の有機基としては、例えば、アルキレン−ジアルキルシリル−アルキレンの構造、アルキレン−アルキルアリールシリル−アルキレンの構造、アリーレン−ジアリールシリル−アルキレンの構造、アリーレン−ジアリールシリル−アリーレンの構造、アルキレン−アルキルアルコキシシリル−アルキレンの構造等が挙げられる。
活性水素を有しないＯ原子を含む２価の有機基としては、例えば、アルキレン−Ｏ（酸素）−アルキレン、アリーレン−Ｏ（酸素）−アルキレン、アリーレン−Ｏ（酸素）−アリーレン、ポリアルキレンエーテル基（例えば、−ＣｎＨ２ｎ−Ｏ−（式中、ｎは１〜４の整数）の繰り返し構造単位を含む基）等が挙げられる。
前記のポリアルキレンエーテル基の一例としては、下記の式（４）で表されるものの他、ポリプロピレンオキサイド鎖や、ポリブチレンオキサイド鎖が挙げられる。
【化５】
2012031149.tif 000006
（式中、ｎは２〜１０の整数である。）
【００１５】
活性水素を有しないＮ原子を含む２価の有機基としては、例えば、アルキレン−アルキルアミノ−アルキレンの構造、アルキレン−アリールアミノ−アルキレンの構造、アリーレン−アリールアミノ−アルキレンの構造、アリーレン−アルキルアミノ−アルキレンの構造、アリーレン−アリールアミノ−アリーレンの構造、アリーレン−アルキルアミノ−アリーレンの構造、シリル基で活性水素を置換したアミノ基を分岐鎖として有するアルキレン基、ポリアルキレンイミン基等が挙げられる。
前記の「シリル基で活性水素を置換したアミノ基を分岐鎖として有するアルキレン基」の一例としては、下記の式（５）で表されるものが挙げられる。
【化６】
2012031149.tif 000007
（式中、Ｒは、炭素数１〜４のアルキル基、Ｒ６は炭素数１〜１２の２価の炭化水素基である。）
【００１６】
前記のポリアルキレンイミン基の例としては、下記の式（６）で表されるものが挙げられる。
【化７】
2012031149.tif 000008
（式（６）中、Ｒは炭素数１〜４のアルキル基であり、ｎは２〜１０の整数である。）
活性水素を有しないＳ原子を含む有機基としては、例えば、アルキレン−Ｓ（硫黄）−アルキレンの構造、アリーレン−Ｓ（硫黄）−アルキレンの構造、アリーレン−Ｓ（硫黄）−アリーレンの構造、ポリアルキレンチオエーテル基等が挙げられる。
【００１７】
上記式（１）中のＲ４〜Ｒ５は、それぞれ独立に炭素数１〜２０の炭化水素基であり、例示物及び好ましい例としては上述のＲ１と同様のものが挙げられる。
上記式（１）中のＲ６は炭素数１〜１２の２価の炭化水素基であり、例えば、メチレン基、エチレン基、プロピレン基、ブチレン基、ペンテリレン基、ヘキシレン基、オクチレン基等のアルキレン基が挙げられる。中でも、反応性の観点から、エチレン基、プロピレン基が好ましく、エチレン基が特に好ましい。
【００１８】
上記式（１）で表される化合物の具体例としては、例えば、下記の化合物（２）、（３）、（８）〜（１２）が挙げられる。中でも、反応性の観点から下記式（２）、（３）で表される化合物が好ましい。
【化８】
2012031149.tif 000009
【化９】
2012031149.tif 000010
【００１９】
【化１０】
2012031149.tif 000011
【００２０】
【化１１】
2012031149.tif 000012
【００２１】
【化１２】
2012031149.tif 000013
【００２２】
【化１３】
2012031149.tif 000014
【００２３】
【化１４】
2012031149.tif 000015
【００２４】
次に、本発明のアルコキシシラン化合物の製造方法について説明する。
本発明のアルコキシシラン化合物は、ビス（モノハロゲン化ジアルキルシリル）アルカンを原料の一つとして用いて、下記の（Ａ）または（Ｂ）の反応を生じさせることによって得ることができる。
（Ａ）上記ビス（モノハロゲン化ジアルキルシリル）アルカンと、アミノ基及びアルコキシシリル基を有するシラン化合物を混合して、上記ビス（モノハロゲン化ジアルキルシリル）アルカンのＳｉ原子と上記シラン化合物のアミノ基のＮ原子が結合してなるアルコキシシラン化合物を生成させる反応
（Ｂ）上記ビス（モノハロゲン化ジアルキルシリル）アルカンと、アミノ基及びビニル基を有するアミノ基含有化合物を混合して、上記ビス（モノハロゲン化ジアルキルシリル）アルカンのＳｉ原子と上記アミノ基含有化合物のアミノ基のＮ原子が結合してなるビニル基含有化合物を生成させた後、該ビニル基含有化合物と、Ｓｉ原子に水素原子及びアルコキシ基が結合しているシラン化合物を混合して、上記ビニル基含有化合物のビニル基の末端炭素原子と上記シラン化合物のＳｉ原子が結合してなるアルコキシシラン化合物を生成させる反応
【００２５】
ビス（モノハロゲン化ジアルキルシリル）アルカン中のハロゲンの例としては、塩素、臭素、ヨウ素等が挙げられる。
ビス（モノハロゲン化ジアルキルシリル）アルカン中のアルキル基は、通常、炭素数１〜２０のものであり、好ましくはメチル基、エチル基、プロピル基、ブチル基、より好ましくはメチル基、エチル基である。
ビス（モノハロゲン化ジアルキルシリル）アルカン中のアルカン（以下、化合物中の構造部分としてアルキレンの名称で記載する。）は、通常、炭素数１〜２０のものであり、好ましくはエチレン基、プロピレン基、より好ましくはエチレン基である。
ビス（モノハロゲン化ジアルキルシリル）アルカンの具体例としては、１，２−ビス（クロロジメチルシリル）エタン、１，２−ビス（クロロジメチルシリル）プロパン、１，２−ビス（ブロモジメチルシリル）ベンゼン等が挙げられる。
【００２６】
［（Ａ）の反応］
上記（Ａ）の反応で用いられるアミノ基及びアルコキシシリル基を有するシラン化合物の例としては、一端にアミノ基を有し、他端にアルコキシシリル基を有し、これらアミノ基とアルコキシシリル基の間に、炭素数１〜１２のアルキレン基、または、活性水素を有しないＳｉ、Ｏ、ＮまたはＳ原子を含む２価の有機基を有する化合物が挙げられる。
ここで、炭素数１〜１２のアルキレン基は、好ましくはエチレン基、プロピレン基、ブチレン基、より好ましくはプロピレン基である。
反応は、ルイス酸触媒の存在下に行なわれる。ルイス酸触媒の例としては、塩化アルミニウム、四塩化チタン、塩化亜鉛、塩化スズ等が挙げられる。
反応は、好ましくは、反応によって副生する塩化水素（ＨＣｌ）をトラップして無害化するためのトラップ剤の存在下に行なわれる。トラップ剤の例としては、トリエチルアミン、ピリジン、トリオクチルアミン、ジエチルイソプロピルアミン等の三級アミンや、炭酸ナトリウム、炭酸カリウム、炭酸水素ナトリウム、炭酸水素カリウム、炭酸カルシウム、炭酸マグネシウム、水酸化ナトリウム、水酸化カルシウム、水酸化マグネシウム、水酸化カリウム等の無機塩基が挙げられる。
ビス（モノハロゲン化ジアルキルシリル）アルカンの量は、アミノ基及びアルコキシシリル基を有するシラン化合物１モルに対して、好ましくは０．１〜３．０モル、より好ましくは０．５〜１．５モル、特に好ましくは０．８〜１．２モルである。
ルイス酸触媒の量は、上記の２つの原料の合計量に対して、好ましくは０．１〜１００，０００ｐｐｍ、より好ましくは１００〜１０，０００ｐｐｍとなる量である。
反応条件は、特に限定されず適宜定めることができるが、好ましくは、０〜２００℃（特に、３０〜１２０℃）で０．５〜２０時間である。
トラップ剤の量は、アミノ基及びアルコキシシリル基を有するシラン化合物１モルに対して、好ましくは１．０〜１０．０モル、より好ましくは２．０〜３．０モル、特に好ましくは２．０〜２．５モルである。
【００２７】
［（Ｂ）の反応］
上記（Ｂ）の反応で用いられるアミノ基及びビニル基を有するアミノ基含有化合物の例としては、一端にアミノ基を有し、他端にビニル基を有し、これらアミノ基とビニル基の間に、炭素数１〜１０のアルキレン基、または、活性水素を有しないＳｉ、Ｏ、ＮまたはＳ原子を含む２価の有機基を有する化合物が挙げられる。
ここで、炭素数１〜１０のアルキレン基は、好ましくはメチレン基、エチレン基、プロピレン基、より好ましくはメチレン基である。
アミノ基含有化合物を用いる反応は、ルイス酸触媒の存在下に行なわれる。また、この反応は、好ましくは、トラップ剤の存在下に行なわれる。ルイス酸触媒及びトラップ剤の例は、上記（Ａ）の反応で説明した例示物と同じである。
ビス（モノハロゲン化ジアルキルシリル）アルカンの量は、アミノ基及びビニル基を有するアミノ基含有化合物１モルに対して、好ましくは０．１〜３．０モル、より好ましくは０．５〜１．５モル、特に好ましくは０．８〜１．２モルである。
ルイス酸触媒の量、反応条件（温度、時間）、及びトラップ剤の量は、上記（Ａ）の反応で説明した量及び条件と同じである。
アミノ基含有化合物を用いる反応によって、ビス（モノハロゲン化ジアルキルシリル）アルカンのＳｉ原子とアミノ基含有化合物のアミノ基のＮ原子が結合してなるビニル基含有化合物が生成する。
【００２８】
次に、得られたビニル基含有化合物と、Ｓｉ原子に水素原子及びアルコキシ基が結合しているシラン化合物を反応させる。
Ｓｉ原子に水素原子及びアルコキシ基が結合しているシラン化合物は、具体的には、Ｓｉ原子に１〜３個の水素原子と１〜３個のアルコキシ基が結合（但し、水素原子とアルコキシ基の合計は４個である。）している化合物である。該化合物中のアルコキシ基の数は、好ましくは２〜３個、より好ましくは３個である。アルコキシ基の炭素数は、好ましくは１〜４、より好ましくは１〜２である。
該シラン化合物の例としては、トリメトキシシラン、トリエトキシシラン、ジメトキシシラン、ジエトキシシラン等が挙げられる。
該シラン化合物を用いる反応は、白金触媒の存在下に行なわれる。白金触媒の例としては、塩化白金酸（Ｈ２ＰｔＣｌ６）、塩化白金酸、塩化白金酸のアルコール溶液、白金−１，３−ジビニル−１，１，３，３−テトラメチルジシロキサン錯体のトルエン又はキシレン溶液、テトラキストリフェニルホスフィン白金、ジクロロビストリフェニルホスフィン白金、ジクロロビスアセトニトリル白金、ジクロロビスベンゾニトリル白金、ジクロロシクロオクタジエン白金等が挙げられる。
シラン化合物の量は、ビニル基含有化合物１モルに対して、好ましくは０．１〜３．０モル、より好ましくは０．８〜１．５モル、特に好ましくは０．８〜１．２モルである。
白金触媒の量は、２つの原料（ビニル基含有化合物、シラン化合物）の合計量に対して、好ましくは０．１〜１０００ｐｐｍ、より好ましくは５〜５００ｐｐｍとなる量である。
反応条件は、特に限定されず適宜定めることができるが、好ましくは、０〜２００℃（特に、５０〜１５０℃）で０．５〜２０時間である。
シラン化合物を用いる反応によって、目的とするアルコキシシラン化合物が生成する。
【実施例】
【００２９】
以下、本発明を合成例及び実施例により具体的に説明するが、本発明はこれらの実施例に制限されるものではない。
［実施例１］
撹拌機、還流冷却器、温度計及び滴下ロートを備えた２リットルのガラスフラスコ中にビス（クロロジメチルシリル）エタン２１５．０ｇ（１．０ｍｏｌ）、トルエン６００ｍｌ及び触媒として塩化アルミニウム３．３３ｇ（２５ｍｍｏｌ）を仕込み、そこに滴下ロートより３−アミノプロピルトリエトキシシラン２２１．４ｇ（１．０ｍｏｌ）及びトリエチルアミン２２２．６ｇ（２．２ｍｏｌ）を内温５０〜６０℃に保ちながら３時間で滴下し、そのまま６時間熟成した。この反応液へ水酸化ナトリウム水溶液を加えて、生成したトリエチルアミン塩酸塩を溶解した後、有機層を分離し、減圧蒸留により、１０８〜１１０℃／０．５ｍｍＨgの留分２９１．０ｇを分取した。
得られた主留分の１Ｈ−ＮＭＲスペクトルの測定結果を表１に示す。
【００３０】
【表１】
2012031149.tif 000016
【００３１】
これらの結果から、この主留分は、下記の式（１３）で表される１−（３−トリエトキシシリルプロピル）−２，２，５，５−テトラメチル−１−アザ−２，５−ジシラシクロペンタンと同定された。収率は８０％であった。
【化１５】
2012031149.tif 000017
【００３２】
［合成例１］
撹拌機、還流冷却器、温度計及び滴下ロートを備えた２リットルのガラスフラスコ中にビス（クロロジメチルシリル）エタン２１５．０ｇ（１．０ｍｏｌ）、トルエン６００ｍｌ及び触媒として四塩化チタン１．９ｇ（１０ｍｍｏｌ）を仕込み、そこに滴下ロートよりアリルアミン５７．１ｇ（１．０ｍｏｌ）及びトリエチルアミン２２２．６ｇ（２．２ｍｏｌ）を内温５０〜６０℃に保ちながら３時間で滴下し、そのまま６時間熟成した。この反応液へ水酸化ナトリウム水溶液を加えて、生成したトリエチルアミン塩酸塩を溶解した後、有機層を分離し、減圧蒸留により主留分を分取することで１−アリル−２，２，５，５−テトラメチル−１−アザ−２，５−ジシラシクロペンタンを得た。
［実施例２］
撹拌機、還流冷却器、温度計及び滴下ロートを備えた２リットルのガラスフラスコ中に合成例１で得た１−アリル−２，２，５，５−テトラメチル−１−アザ−２，５−ジシラシクロペンタン１８５．０ｇ（０．９３ｍｏｌ）及びＨ２ＰｔＣｌ６・６Ｈ２Ｏの４％イソプロピルアルコール溶液０．９８ｇを仕込み、そこに滴下ロートよりトリメトキシシラン１２２．２ｇ（１．０ｍｏｌ）を内温７０〜８０℃に保ちながら３時間で滴下し、そのまま２時間熟成した。この反応液から減圧蒸留により、９０〜９４℃／０．９８ｍｍＨgの留分２３４．３ｇを分取した。
得られた主留分の１Ｈ−ＮＭＲスペクトルの測定結果を表２に示す。
【００３３】
【表２】
2012031149.tif 000018
【００３４】
これらの結果から、この主留分は、下記の式（１４）で表される１−（３−トリメトキシシリルプロピル）−２，２，５，５−テトラメチル−１−アザ−２，５−ジシラシクロペンタンと同定された。収率は７６．３％であった。
【化１６】
2012031149.tif 000019